(57)【要約】【課題】低インピーダンス特性を有し、さらに高温寿命特性も良好な電解コンデンサ用電解液およびそれを用いた電解コンデンサを提供する。【解決手段】ボロジ蓚酸エチルジメチルアミン、トリエチルアミン等のボロジ蓚酸三級アミン塩、およびスルホラン、３−メチルスルホラン、２，４−ジメチルスルホラン等の高沸点溶媒をを含有する電解コンデンサ用電解液を用いているので、低インピーダンス特性を有し、高温寿命特性も良好な電解コンデンサを提供することができる。【選択図】  なし【特許請求の範囲】
【請求項１】
ボロジ蓚酸三級アミン塩および、高沸点溶媒を含有する電解コンデンサ用電解液。
【請求項２】
高沸点溶媒がスルホラン、３−メチルスルホラン、２，４−ジメチルスルホランである請求項１記載の電解コンデンサ用電解液。
【請求項３】
請求項１、２記載の電解コンデンサ用電解液を用いた電解コンデンサ。
【発明の詳細な説明】
【０００１】
【産業上の利用分野】
この発明は電解コンデンサ用電解液およびそれを用いた電解コンデンサ、特に低インピーダンス特性を有する電解コンデンサ用電解液およびそれを用いた電解コンデンサに関する。
【０００２】
【従来の技術】
電解コンデンサは、一般的には帯状の高純度のアルミニウム箔に、化学的あるいは電気化学的にエッチング処理を施して、アルミニウム箔表面を拡大させるとともに、このアルミニウム箔をホウ酸アンモニウム水溶液等の化成液中にて化成処理して表面に酸化皮膜層を形成させた陽極電極箔と、エッチング処理のみを施した高純度のアルミニウム箔からなる陰極電極箔とを、マニラ紙等からなるセパレータを介して巻回してコンデンサ素子を形成する。そして、このコンデンサ素子は、電解コンデンサ駆動用の電解液を含浸した後、アルミニウム等からなる有底筒状の外装ケースに収納する。外装ケースの開口部には弾性ゴムからなる封口体を装着し、絞り加工により外装ケースを密封している。
【０００３】
ここで、コンデンサ素子に含浸される高電導率を有する電解コンデンサ駆動用の電解液として、γ−ブチロラクトンを主溶媒とし、溶質として環状アミジン化合物を四級化したカチオンであるイミダゾリニウムカチオンやイミダゾリウムカチオンを、カチオン成分とし、酸の共役塩基をアニオン成分とした塩を溶解させたものが用いられている（特許文献１及び特許文献２参照）。
【０００４】
【特許文献１】
特開平０８−３２１４４０号公報
【特許文献２】
特開平０８−３２１４４１号公報
【０００５】
【発明が解決しようとする課題】
しかしながら、近年、電子情報機器はデジタル化され、さらにこれらの電子情報機器の心臓部であるマイクロプロセッサの駆動周波数の高速化がすすんでいる。これに伴って、周辺回路の電子部品の消費電力の増大化が進み、それに伴うリップル電流の増大化が著しく、この回路に用いる電解コンデンサには、低インピーダンス特性が要求される。
【０００６】
そこで、本発明は、低インピーダンス特性を有し、さらに高温寿命特性も良好な電解コンデンサ用電解液およびそれを用いた電解コンデンサを提供することを目的とする。
【０００７】
【課題を解決しようとする手段】
本発明の電解コンデンサ用電解液は、ボロジ蓚酸三級アミン塩および、高沸点溶媒を含有することを特徴としている。
【０００８】
また、前記高沸点溶媒として、スルホラン、３−メチルスルホラン、２，４−ジメチルスルホランを用いたことを特徴としている。
【０００９】
そして、本発明の電解コンデンサは、前記の電解コンデンサ用電解液を用いたことを特徴としている。
【００１０】
【発明の実施の形態】
本発明の電解コンデンサ用電解液は、ボロジ蓚酸三級アミン塩および、高沸点溶媒を含有しているが、低比抵抗特性を有し、さらに高温寿命特性も良好である。
【００１１】
ボロジ蓚酸三級アミン塩の三級アミンとしては、トリメチルアミン、トリエチルアミン、エチルジメチルアミン、トリブチルアミン、１，８−ジアザビシクロ（５，４，０）−ウンデセン−７、トリエタノールアミン等があげられる。
【００１２】
そして、本発明に用いられる高沸点溶媒としては、以下の溶媒を挙げることができる。すなわち、スルホラン類：スルホラン、３−メチルスルホラン、２，４−ジメチルスルホラン等、１，３−ジエチル−２−イミダゾリジノン、１，３−ジプロピル−２−イミダゾリジノン、１−メチル−３−エチル−２−イミダゾリジノン等、１，３，４−トリアルキル−２−イミダゾリジノン：１，３，４−トリメチル−２−イミダゾリジノン等、１，３，４，５−テトラアルキル−２−イミダゾリジノン：１，３，４，５−テトラメチル−２−イミダゾリジノン等、３−エチル−１，３−オキサゾリジン−２−オン等、カーボネート：エチレンカーボネート、プロピレンカーボネート等である。これらの中でも、スルホラン、３−メチルスルホラン、２，４−ジメチルスルホランを用いると、１２５℃の高温特性が良好なので好適である。
【００１３】
本発明の電解液は高沸点溶媒を含有するものであるが、これらの溶媒の他に以下の溶媒を用いることができる。すなわち、プロトン性極性溶媒、非プロトン性溶媒、及びこれらの混合物を用いることができる。プロトン性極性溶媒としては、一価アルコール類（エタノール、プロパノール、ブタノール、ペンタノール、ヘキサノール、シクロブタノール、シクロペンタノール、シクロヘキサノール、ベンジルアルコール等）、多価アルコール類およびオキシアルコール化合物類（エチレングリコール、プロピレングリコール、グリセリン、メチルセロソルブ、エチルセロソルブ、メトキシプロピレングリコール、ジメトキシプロパノール等）などが挙げられる。また、非プロトン性の極性溶媒としては、アミド系（Ｎ−メチルホルムアミド、Ｎ，Ｎ─ジメチルホルムアミド、Ｎ─エチルホルムアミド、Ｎ，Ｎ─ジエチルホルムアミド、Ｎ─メチルアセトアミド、Ｎ，Ｎ─ジメチルアセトアミド、Ｎ─エチルアセトアミド、Ｎ，Ｎ−ジエチルアセトアミド、ヘキサメチルホスホリックアミド等）、ラクトン類（γ−ブチロラクトン、δ−バレロラクトン、γ−バレロラクトン等）、環状アミド系（Ｎ─メチル─２─ピロリドン等）、ニトリル系（アセトニトリル等）、スルホキシド系（ジメチルスルホキシド等）などが代表として挙げられる。
【００１４】
そして、高沸点溶媒の溶媒中の含有量は、２５ｗｔ％未満では比抵抗特性が良好であり、２５〜８０ｗｔ％であると１２５℃の高温寿命特性が良好になる。８０ｗｔ％を越えると比抵抗が上昇して低インピーダンス特性が得られない。さらに２５ｗｔ％未満では、好ましくは１〜２０ｗｔ％、さらに好ましくは３〜１５ｗｔ％である。この範囲を越えると比抵抗が上昇し、この範囲の下限以上であると寿命特性が向上する。
【００１５】
以上の本発明の電解コンデンサ用電解液は、低比抵抗特性を有し、高温寿命特性も良好なので、この電解コンデンサ用電解液を用いた電解コンデンサは、低インピーダンス特性を有し、高温寿命特性も良好である。
【００１６】
【実施例】
次にこの発明について実施例を示して説明する。コンデンサ素子は陽極電極箔と陰極電極箔をセパレータを介して巻回して形成する。また陽極電極箔、陰極電極箔には陽極引出し用のリード線、陰極引出し用のリード線がそれぞれ接続されている。
【００１７】
これらのリード線は、電極箔に当接する接続部とこの接続部と一体に形成した丸棒部、および丸棒部の先端に固着した外部接続部からなる。また、接続部および丸棒部は９９％のアルミニウム、外部接続部は銅メッキ鉄鋼線からなる。このリード線の、少なくとも丸棒部の表面には、リン酸アンモニウム水溶液による化成処理により酸化アルミニウムからなる陽極酸化皮膜が形成されている。このリード線は、接続部においてそれぞれステッチや超音波溶接等の手段により両極電極箔に電気的に接続されている。
【００１８】
陽極電極箔は、純度９９．９％のアルミニウム箔を酸性溶液中で化学的あるいは電気化学的にエッチングして拡面処理した後、アジピン酸アンモニウムの水溶液中で化成処理を行い、その表面に陽極酸化皮膜層を形成したものを用いる。
【００１９】
そして、電解液を含浸したコンデンサ素子を、有底筒状のアルミニウムよりなる外装ケースに収納し、外装ケースの開口部に封口体を装着するとともに、外装ケースの端部に絞り加工を施して外装ケースを密封する。封口体は、リード線をそれぞれ導出する貫通孔を備えている。
【００２０】
ここで用いた電解コンデンサ用電解液を（表１）に示す。なお、従来例としてγ−ブチロラクトン９０ｗｔ％、フタル酸水素１−エチル−２，３−ジメチルイミダゾリニウム１０ｗｔ％を用いた。火花電圧は１０５Ｖ、比抵抗は１４２Ωｃｍである。
【００２１】
以上のように構成した電解コンデンサの定格は、６３ＷＶ−４７μＦであり、これらの電解コンデンサの特性を評価した。試験条件は１０５℃、５００時間負荷である。その結果を（表２）に示す。
【表１】
2004186581.tif 000002
【００２２】
ＧＢＬ  ：γ−ブチロラクトン
ＳＬ    ：スルホラン
Ａ：ボロジ蓚酸エチルジメチルアミン
【００２３】
【表２】
2004186581.tif 000003
Ｃａｐ：静電容量、ｔａｎδ：誘電損失の正接、ΔＣａｐ：静電容量変化率
【００２４】
（表１）から明らかなように、実施例の電解コンデンサ用電解液の比抵抗は従来例に比べて低く、火花電圧も高い。そして、（表２）から分かるように、これを用いた電解コンデンサのｔａｎδは低く、高温寿命特性も比較例に比べて良好である。また、スルホランにかえて、１，３−ジエチルイミダゾリジノンを用いて同様の結果が得られている。
【００２５】
【発明の効果】
この発明によれば、ボロジ蓚酸三級アミン塩、および高沸点溶媒を含有する電解コンデンサ用電解液を用いているので、低インピーダンス特性を有し、高温寿命特性も良好な電解コンデンサを提供することができる。